(57)【要約】【目的】６００℃の高温域においても使用可能な無溶剤耐熱性塗膜を得る。【構成】５〜３０重量％のシリコーン樹脂、１〜１０重量％のアルコキシシラン類、１〜１０重量％のエポキシ樹脂、１〜１０重量％のポリエステル樹脂、０〜２０重量％のアルコール類やエステル類、１〜２０重量％のリン酸塩、５〜３０重量％の金属酸化物を主成分として、硬化触媒として０．５〜１．０重量％の金属塩、架橋剤として１〜１０重量％の有機酸無水物からなる無溶剤耐熱性塗料、有機則に該当しない耐熱塗料を提供する。【特許請求の範囲】
【請求項１】
５〜３０重量％のシリコーン樹脂、１〜１０重量％のアルコキシシラン類、１〜１０重量％のエポキシ樹脂、１〜１０重量％のポリエステル樹脂、１〜２０重量％のリン酸塩、５〜３０重量％の金属酸化物を主成分として、硬化触媒として０．５〜１．０重量％の金属塩、１〜１０重量％の有機酸無水物を含むことを特徴とする無溶剤耐熱性塗料。
【請求項２】
前記シリコーン樹脂は、シリコーンオリゴマーからなることを特徴とする請求項１記載の無溶剤耐熱性塗料。
【請求項３】
前記アルコキシシラン類は、アルキルアルコキシシラン若しくはアリールアルコキシシランであり、アルキル基がメチル、ジメチル、ｎ−プロピル、アリール基がフェニル、アルコキシ基がメトキシ、ジメトキシ、トリメトキシ、エトキシ、ジエトキシ、トリエトキシからなることを特徴とする請求項１記載の無溶剤耐熱性塗料。
【発明の詳細な説明】
【技術分野】
【０００１】
本発明は、シリコーンオリゴマーを主成分として使用し、汎用樹脂、金属酸化物並びに防食材を用いてなる６００℃までの温度域で耐熱性と防食性を有し、加えて環境に優しく人体に悪影響を与えない無溶剤耐熱性塗料に関するものである。
【背景技術】
【０００２】
従来より、６００℃対応の耐熱性塗料は殆どのビヒクルとしてメチルフェニルシリコーン、またはその変性シリコーン或いはシリコーンエポキシ変性ワニスなどを使用して製造されている。
それらの耐熱性塗料にはキシレンやトルエンなどの第２種有機溶剤（労働安全衛生法の規定に基づく有機溶剤中毒予防規則に準拠する）が含まれており、これは耐熱性塗料の操作性並びに塗布性を向上させるために使用されているのであるが、人体の健康に被害を与えない無溶剤耐熱性塗料の範疇には入らず、皮膚や粘膜、肺から吸収され中毒や障害を引き起こすなど人体に悪影響を与える恐れがある。
【先行技術文献】
【特許文献】
【０００３】
【特許文献１】特開平６−２６４０２８号公報
【０００４】
【特許文献２】特開平１０−１９５３３２号公報
【発明の概要】
【発明が解決しようとする課題】
【０００５】
本発明はこのような従来技術の問題に対処してなされたもので、人体に悪影響を及ぼす恐れのある有機溶剤を使わないで操作性並びに塗布性を向上させるとともに、シリコーンオリゴマーを主剤として使用し、汎用固形樹脂や防食性材料を用いることにより安定した無溶剤耐熱性塗料を提供することを目的とする。
【課題を解決するための手段】
【０００６】
本発明の無溶剤耐熱性塗料は、シリコーンオリゴマーからなるシリコーン樹脂に反応性を有するアルコキシシラン類並びに開始剤として金属塩を加えて架橋構造を付与させて耐熱性を向上させるものである。
【０００７】
本発明において、エポキシ樹脂を加え、硬化触媒として有機酸無水物を加えることにより前記シリコーン樹脂に加えて架橋構造を付与させることにより更なる耐熱性向上に寄与させるものである。
【０００８】
本発明において、銅鉄マンガン複合酸化物（黒色顔料）やタルクなどの金属酸化物を加えることにより塗布面への外力による影響、すなわち傷などの圧痕を少なくして見栄えを向上させるものである。
【０００９】
本発明において、人体に悪影響を与えない溶剤としてｎ−プロピルアルコールやプロピレングリコールモノメチルアセテートなどを加えることにより、操作性や塗布性を向上させると同時に表面潤滑性に優れ、かつ可撓性が良好で表面のべたつきのない耐熱性塗膜を形成するものである。
【発明の効果】
【００１０】
このように本発明の無溶剤耐熱性塗料においては、シリコーンオリゴマー並びに反応性の優れたアルコキシシラン類を含み、更にエポキシ樹脂を含んでいるので耐久性の優れた架橋構造を有しており、銅鉄マンガン複合酸化物やタルクなどの金属酸化物を含むことにより外力による傷や圧痕に対する耐久性に優れる無溶剤耐熱塗料を作ることができる。
また、人体に悪影響を与えない溶剤であるｎ−プロピルアルコールやプロピレングリコールモノメチルエーテルアセテートを含むことにより操作性や塗布性を向上させることを可能とした有機側に該当しない耐熱性塗料を完成させることができる。
【発明の実施の形態】
【００１１】
本発明は、メチルフェニルシリコーンオリゴマーからなるシリコーン樹脂（メトキシ基含有率１０〜３０重量％）５〜３０重量％に架橋反応性を有するメチルトリメトキシシランやジメチルジメトキシシランなどのアルコキシシラン類を１〜５重量％配合させ、これらアルコキシシラン類の硬化触媒としてアルミニウムキレート並びにブチルチタネートを０．１〜１．０重量％加えて架橋構造を形成させて耐熱性を向上させる組成である。
【００１２】
アルコキシシラン類としては前記のメチルトリメトキシシランやジメチルジメトキシシランに限定されるものではなく、エトキシ基やプロポキシ基などのアルコキシ基を分子内に２個以上有するものであれば使用することができる。
【００１３】
硬化触媒としてのアルミニウムキレートはアルミニウムトリス（アセチルアセトネート）やアルミニウムモノアセチルアセトネートビス（エチルアセトアセテート）を用い、テトラアルキルチタネートを混合して用いることができるが、これらに限定されるものではない。
【００１４】
前記シリコーン樹脂にビスフェノール系エポキシ樹脂からなるエポキシ樹脂を１〜１０重量％加え、架橋剤として有機酸無水物を加えて架橋構造を形成させることによりシリコーン樹脂とエポキシ樹脂の相乗効果を発揮させて耐熱性を向上させる組成である。
【００１５】
エポキシ樹脂としてはビスフェノール系エポキシ樹脂に限定されるものではなく、２個以上のエポキシ基を分子内に有するエポキシ化合物であれば使用することができる。
【００１６】
架橋剤としての有機酸無水物としてはフタル酸無水物を用いることができるが、この化合物に限定されるものではない。
【００１７】
シリコーン樹脂やエポキシ樹脂と相溶性の優れた銅鉄マンガン複合酸化物（黒色顔料）やタルクなどの金属酸化物を５〜３０重量％配合させて塗布面への外力による影響、すなわち外力による傷や圧痕を少なくして見栄えの良い耐熱性を向上させる。
【００１８】
金属酸化物は銅鉄マンガン複合残価物（黒色顔料）やタルクに限定されるものではなくシリコーン樹脂やエポキシ樹脂と相溶性のある金属酸化物を使用することができる。
【００１９】
アルコール類としてｎ−プロピルアルコールやプロピレングリコールモノカルボン酸エステルを１〜２０重量％加えて前記シリコーン樹脂、エポキシ樹脂、金属酸化物などを均一に分散させることにより操作性や塗布性を向上させる性能を付与させると同時に人体に悪影響を与えない耐熱性塗料となる。
【００２０】
アルコール類としてはｎ−プロピルアルコールに限定されるものではなく、人体と環境に優しいアルコール類は使用することができる。
【００２１】
プロピレングリコールモノカルボン酸エステルとしては、プロピレングリコールモノメチルエーテルアセテートを使用することができるが、これに限定されるものではない。
【００２２】
防錆剤として前記シリコーン樹脂、エポキシ樹脂、金属酸化物、アルコール類と相溶性の優れたリン酸アルミニウムやリン酸亜鉛を１〜２０重量％加えることである。防錆剤としてリン酸アルミニウムやリン酸亜鉛に限定されるものではく、前記媒体と相溶性が良く且つ耐熱性の優れたリン酸塩を使用することができる。
【００２３】
ポリエステル樹脂は１〜１０重量％加えるのであるが、前記シリコーン樹脂、エポキシ樹脂、金属酸化物、アルコール類、リン酸塩類と相溶性の優れた不飽和ポリエステルを使用することにより光り輝く表面を形成するが、これに限定されるものではない。
【００２４】
以下、本発明の実施例を記載する。
【実施例１】
【００２５】
メチルフェニルシリコーンオリゴマー（メトシキ基  １７重量％）２０重量部、メチルトリメトキシシラン１３重量部、ジメチルジメトキシシラン３重量部、メチルシリコーンオリゴマー（メトシキ基  ２５重量％）３重量部、ビスフェノール系エポキシ樹脂３重量部、ポリエステル樹脂３重量部を混合し、均一混合溶液とする。
この混合溶液に銅鉄マンガン複合酸化物２５重量部とタルク５重量部を加えて均一混合懸濁液とし、リン酸亜鉛８重量部とリン酸アルミニウム８重量部を加えて均一混合懸濁液とする。
この均一混合懸濁液にアルミニウムトリス（アセチルアセトネート）０．５重量部とテトラブチルチタネート０．５重量部を加えて良く混合することにより無溶剤耐熱性塗料の溶液を作製する。
【００２６】
１００ｍｍ×１００ｍｍ×０．５ｍｍのＳＰＣＣ−ＳＤ（冷延鋼板）上に前記無溶剤耐熱性塗料３０μｍの厚さに塗布し所定の温度で所定の時間加熱することにより耐熱性塗料の塗膜を作製した。表１に塗布膜の加熱条件並びに評価結果である外観普遍性、付着性、防食性を示した。
【００２７】
外観普遍性は加熱後の表面の色調変化並びに凹凸を目視で観察し、色調の変化並びに凹凸が無ければ異常なしと判断した。
【００２８】
付着性試験はＪＩＳ  Ｋ５４００−８．５に基づく碁盤目試験により評価した。表1に記載した加熱条件で調製した試料はいずれも付着性は良好で剥離現象は起こらなかった。
【００２９】
表１に示した試料の防食性をＪＩＳ  Ｚ２３７１に基づいて行ったところいずれの試料においても腐食現象は起こらず、色調の変化並びに凹凸の発生は認められず良好な結果を与えた。
2017149815.tif 000002
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
５〜３０重量％のシリコーン樹脂、１〜１０重量％のアルコキシシラン類、１〜１０重量％のエポキシ樹脂、１〜１０重量％のポリエステル樹脂、１〜２０重量％のリン酸塩、５〜３０重量％の金属酸化物を主成分として、硬化触媒として０．５〜１．０重量％の金属塩、１〜１０重量％の有機酸無水物を含むことを特徴とする耐熱性塗料。
【請求項２】
前記シリコーン樹脂は、シリコーンオリゴマーからなることを特徴とする請求項１記載の耐熱性塗料。
【請求項３】
前記アルコキシシラン類は、アルキルアルコキシシラン若しくはアリールアルコキシシランであり、アルキル基がメチル、ジメチル、ｎ−プロピル、アリール基がフェニル、アルコキシ基がメトキシ、ジメトキシ、トリメトキシ、エトキシ、ジエトキシ、トリエトキシからなることを特徴とする請求項１記載の耐熱性塗料。
【請求項４】
溶剤であるアルコール類を含むことを特徴とする請求項１記載の耐熱性塗料。
【手続補正２】
【補正対象書類名】明細書
【補正対象項目名】全文
【補正方法】変更
【補正の内容】
【発明の詳細な説明】
【技術分野】
【０００１】
本発明は、シリコーンオリゴマーを主成分として使用し、汎用樹脂、金属酸化物並びに防食材を用いてなる６００℃までの温度域で耐熱性と防食性を有し、加えて環境に優しく人体に悪影響を与えない耐熱性塗料に関するものである。
【背景技術】
【０００２】
従来より、６００℃対応の耐熱性塗料は殆どのビヒクルとしてメチルフェニルシリコーン、またはその変性シリコーン或いはシリコーンエポキシ変性ワニスなどを使用して製造されている。
それらの耐熱性塗料にはエチルベンゼン、キシレンやトルエンなどの第２種有機溶剤（労働安全衛生法の規定に基づく有機溶剤中毒予防規則に準拠する）が含まれており、これは耐熱性塗料の操作性並びに塗布性を向上させるために使用されているのであるが、人体の健康に被害を与えない無溶剤耐熱性塗料の範疇には入らず、皮膚や粘膜、肺から吸収され中毒や障害を引き起こすなど人体に悪影響を与える恐れがある。
【先行技術文献】
【特許文献】
【０００３】
【特許文献１】特開平６−２６４０２８号公報
【０００４】
【特許文献２】特開平１０−１９５３３２号公報
【発明の概要】
【発明が解決しようとする課題】
【０００５】
本発明はこのような従来技術の問題に対処してなされたもので、人体に悪影響を及ぼす恐れのある有機溶剤を使わないで操作性並びに塗布性を向上させるとともに、シリコーンオリゴマーを主剤として使用し、汎用固形樹脂や防食性材料を用いることにより安定した耐熱性塗料を提供することを目的とする。
【課題を解決するための手段】
【０００６】
本発明の耐熱性塗料は、シリコーンオリゴマーからなるシリコーン樹脂に反応性を有するアルコキシシラン類並びに開始剤として金属塩を加えて架橋構造を付与させて耐熱性を向上させるものである。
【０００７】
本発明において、エポキシ樹脂を加え、硬化触媒として有機酸無水物を加えることにより前記シリコーン樹脂に加えて架橋構造を付与させることにより更なる耐熱性向上に寄与させるものである。
【０００８】
本発明において、銅鉄マンガン複合酸化物（黒色顔料）やタルクなどの金属酸化物を加えることにより塗布面への外力による影響、すなわち傷などの圧痕を少なくして見栄えを向上させるものである。
【０００９】
本発明において、人体に悪影響を与えない溶剤としてｎ−プロピルアルコールやプロピレングリコールモノメチルアセテートなどを加えることにより、操作性や塗布性を向上させると同時に表面潤滑性に優れ、かつ可撓性が良好で表面のべたつきのない耐熱性塗膜を形成するものである。
【発明の効果】
【００１０】
このように本発明の耐熱性塗料においては、シリコーンオリゴマー並びに反応性の優れたアルコキシシラン類を含み、更にエポキシ樹脂を含んでいるので耐久性の優れた架橋構造を有しており、銅鉄マンガン複合酸化物やタルクなどの金属酸化物を含むことにより外力による傷や圧痕に対する耐久性に優れる耐熱塗料を作ることができる。
また、人体に悪影響を与えない溶剤であるアルコール類を含むことにより操作性や塗布性を向上させることを可能とした有機側に該当しない耐熱性塗料を完成させることができる。
【発明を実施するための形態】
【００１１】
本発明は、メチルフェニルシリコーンオリゴマーからなるシリコーン樹脂（メトキシ基含有率１０〜３０重量％）５〜３０重量％に架橋反応性を有するメチルトリメトキシシランやジメチルジメトキシシランなどのアルコキシシラン類を１〜５重量％配合させ、これらアルコキシシラン類の硬化触媒としてアルミニウムキレート並びにブチルチタネートを０．１〜１．０重量％加えて架橋構造を形成させて耐熱性を向上させる組成である。
【００１２】
アルコキシシラン類としては前記のメチルトリメトキシシランやジメチルジメトキシシランに限定されるものではなく、エトキシ基やプロポキシ基などのアルコキシ基を分子内に２個以上有するものであれば使用することができる。
【００１３】
硬化触媒としてのアルミニウムキレートはアルミニウムトリス（アセチルアセトネート）やアルミニウムモノアセチルアセトネートビス（エチルアセトアセテート）を用い、テトラアルキルチタネートを混合して用いることができるが、これらに限定されるものではない。
【００１４】
前記シリコーン樹脂にビスフェノール系エポキシ樹脂からなるエポキシ樹脂を１〜１０重量％加え、架橋剤として有機酸無水物を加えて架橋構造を形成させることによりシリコーン樹脂とエポキシ樹脂の相乗効果を発揮させて耐熱性を向上させる組成である。
【００１５】
エポキシ樹脂としてはビスフェノール系エポキシ樹脂に限定されるものではなく、２個以上のエポキシ基を分子内に有するエポキシ化合物であれば使用することができる。
【００１６】
架橋剤としての有機酸無水物としてはフタル酸無水物を用いることができるが、この化合物に限定されるものではない。
【００１７】
シリコーン樹脂やエポキシ樹脂と相溶性の優れた銅鉄マンガン複合酸化物（黒色顔料）やタルクなどの金属酸化物を５〜３０重量％配合させて塗布面への外力による影響、すなわち外力による傷や圧痕を少なくして見栄えの良い耐熱性を向上させる。
【００１８】
金属酸化物は銅鉄マンガン複合残価物（黒色顔料）やタルクに限定されるものではなくシリコーン樹脂やエポキシ樹脂と相溶性のある金属酸化物を使用することができる。
【００１９】
アルコール類としてｎ−プロピルアルコールやプロピレングリコールモノカルボン酸エステルを１〜２０重量％加えて前記シリコーン樹脂、エポキシ樹脂、金属酸化物などを均一に分散させることにより操作性や塗布性を向上させる性能を付与させると同時に人体に悪影響を与えない耐熱性塗料となる。
【００２０】
アルコール類としてはｎ−プロピルアルコールに限定されるものではなく、人体と環境に優しいアルコール類は使用することができる。
【００２１】
プロピレングリコールモノカルボン酸エステルとしては、プロピレングリコールモノメチルエーテルアセテートを使用することができるが、これに限定されるものではない。
【００２２】
防錆剤として前記シリコーン樹脂、エポキシ樹脂、金属酸化物、アルコール類と相溶性の優れたリン酸アルミニウムやリン酸亜鉛を１〜２０重量％加えることである。防錆剤としてリン酸アルミニウムやリン酸亜鉛に限定されるものではく、前記媒体と相溶性が良く且つ耐熱性の優れたリン酸塩を使用することができる。
【００２３】
ポリエステル樹脂は１〜１０重量％加えるのであるが、前記シリコーン樹脂、エポキシ樹脂、金属酸化物、アルコール類、リン酸塩類と相溶性の優れた不飽和ポリエステルを使用することにより光り輝く表面を形成するが、これに限定されるものではない。
【００２４】
以下、本発明の実施例を記載する。
【実施例１】
【００２５】
メチルフェニルシリコーンオリゴマー（メトシキ基  １７重量％）２０重量部、メチルトリメトキシシラン１３重量部、ジメチルジメトキシシラン３重量部、メチルシリコーンオリゴマー（メトシキ基  ２５重量％）３重量部、ビスフェノール系エポキシ樹脂３重量部、ポリエステル樹脂３重量部を混合し、均一混合溶液とする。
この混合溶液に銅鉄マンガン複合酸化物２５重量部とタルク５重量部を加えて均一混合懸濁液とし、リン酸亜鉛８重量部とリン酸アルミニウム８重量部を加えて均一混合懸濁液とする。
この均一混合懸濁液にアルミニウムトリス（アセチルアセトネート）０．５重量部とテトラブチルチタネート０．５重量部を加えて良く混合することにより耐熱性塗料の溶液を作製する。
【００２６】
１００ｍｍ×１００ｍｍ×０．５ｍｍのＳＰＣＣ−ＳＤ（冷延鋼板）上に前記耐熱性塗料３０μｍの厚さに塗布し所定の温度で所定の時間加熱することにより耐熱性塗料の塗膜を作製した。表１に塗布膜の加熱条件並びに評価結果である外観普遍性、付着性、防食性を示した。
【００２７】
外観普遍性は加熱後の表面の色調変化並びに凹凸を目視で観察し、色調の変化並びに凹凸が無ければ異常なしと判断した。
【００２８】
付着性試験はＪＩＳ  Ｋ５４００−８．５に基づく碁盤目試験により評価した。表1に記載した加熱条件で調製した試料はいずれも付着性は良好で剥離現象は起こらなかった。
【００２９】
表１に示した試料の防食性をＪＩＳ  Ｚ２３７１に基づいて行ったところいずれの試料においても腐食現象は起こらず、色調の変化並びに凹凸の発生は認められず良好な結果を与えた。
2017149815.tif 000003
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
５〜３０重量％のシリコーン樹脂、１〜１０重量％のアルコキシシラン類、１〜１０重量％のエポキシ樹脂、１〜１０重量％のポリエステル樹脂、１〜２０重量％のリン酸塩、５〜３０重量％の金属酸化物を主成分として、硬化触媒として０．５〜１．０重量％の金属塩、１〜１０重量％の有機酸無水物を含むことを特徴とする無溶剤耐熱性塗料。
【請求項２】
前記シリコーン樹脂は、シリコーンオリゴマーからなることを特徴とする請求項１記載の無溶剤耐熱性塗料。
【請求項３】
前記アルコキシシラン類は、アルキルアルコキシシラン若しくはアリールアルコキシシランであり、アルキル基がメチル、ジメチル、ｎ−プロピル、アリール基がフェニル、アルコキシ基がメトキシ、ジメトキシ、トリメトキシ、エトキシ、ジエトキシ、トリエトキシからなることを特徴とする請求項１記載の無溶剤耐熱性塗料。
【手続補正２】
【補正対象書類名】明細書
【補正対象項目名】全文
【補正方法】変更
【補正の内容】
【発明の詳細な説明】
【技術分野】
【０００１】
本発明は、シリコーンオリゴマーを主成分として使用し、汎用樹脂、金属酸化物並びに防食材を用いてなる６００℃までの温度域で耐熱性と防食性を有し、加えて環境に優しく人体に悪影響を与えない無溶剤耐熱性塗料に関するものである。
【背景技術】
【０００２】
従来より、６００℃対応の耐熱性塗料は殆どのビヒクルとしてメチルフェニルシリコーン、またはその変性シリコーン或いはシリコーンエポキシ変性ワニスなどを使用して製造されている。
それらの耐熱性塗料にはキシレンやトルエンなどの第２種有機溶剤（労働安全衛生法の規定に基づく有機溶剤中毒予防規則に準拠する）が含まれており、これは耐熱性塗料の操作性並びに塗布性を向上させるために使用されているのであるが、人体の健康に被害を与えない無溶剤耐熱性塗料の範疇には入らず、皮膚や粘膜、肺から吸収され中毒や障害を引き起こすなど人体に悪影響を与える恐れがある。
【先行技術文献】
【特許文献】
【０００３】
【特許文献１】特開平６−２６４０２８号公報
【０００４】
【特許文献２】特開平１０−１９５３３２号公報
【発明の概要】
【発明が解決しようとする課題】
【０００５】
本発明はこのような従来技術の問題に対処してなされたもので、人体に悪影響を及ぼす恐れのある有機溶剤を使わないで操作性並びに塗布性を向上させるとともに、シリコーンオリゴマーを主剤として使用し、汎用固形樹脂や防食性材料を用いることにより安定した無溶剤耐熱性塗料を提供することを目的とする。
【課題を解決するための手段】
【０００６】
本発明の無溶剤耐熱性塗料は、シリコーンオリゴマーからなるシリコーン樹脂に反応性を有するアルコキシシラン類並びに開始剤として金属塩を加えて架橋構造を付与させて耐熱性を向上させるものである。
【０００７】
本発明において、エポキシ樹脂を加え、硬化触媒として有機酸無水物を加えることにより前記シリコーン樹脂に加えて架橋構造を付与させることにより更なる耐熱性向上に寄与させるものである。
【０００８】
本発明において、銅鉄マンガン複合酸化物（黒色顔料）やタルクなどの金属酸化物を加えることにより塗布面への外力による影響、すなわち傷などの圧痕を少なくして見栄えを向上させるものである。
【発明の効果】
【０００９】
このように本発明の無溶剤耐熱性塗料においては、シリコーンオリゴマー並びに反応性の優れたアルコキシシラン類を含み、更にエポキシ樹脂を含んでいるので耐久性の優れた架橋構造を有しており、銅鉄マンガン複合酸化物やタルクなどの金属酸化物を含むことにより外力による傷や圧痕に対する耐久性に優れる無溶剤耐熱塗料を作ることができる。
【発明を実施するための形態】
【００１０】
本発明は、メチルフェニルシリコーンオリゴマーからなるシリコーン樹脂（メトキシ基含有率１０〜３０重量％）５〜３０重量％に架橋反応性を有するメチルトリメトキシシランやジメチルジメトキシシランなどのアルコキシシラン類を１〜５重量％配合させ、これらアルコキシシラン類の硬化触媒としてアルミニウムキレート並びにブチルチタネートを０．１〜１．０重量％加えて架橋構造を形成させて耐熱性を向上させる組成である。
【００１１】
アルコキシシラン類としては前記のメチルトリメトキシシランやジメチルジメトキシシランに限定されるものではなく、エトキシ基やプロポキシ基などのアルコキシ基を分子内に２個以上有するものであれば使用することができる。
【００１２】
硬化触媒としてのアルミニウムキレートはアルミニウムトリス（アセチルアセトネート）やアルミニウムモノアセチルアセトネートビス（エチルアセトアセテート）を用い、テトラアルキルチタネートを混合して用いることができるが、これらに限定されるものではない。
【００１３】
前記シリコーン樹脂にビスフェノール系エポキシ樹脂からなるエポキシ樹脂を１〜１０重量％加え、架橋剤として有機酸無水物を加えて架橋構造を形成させることによりシリコーン樹脂とエポキシ樹脂の相乗効果を発揮させて耐熱性を向上させる組成である。
【００１４】
エポキシ樹脂としてはビスフェノール系エポキシ樹脂に限定されるものではなく、２個以上のエポキシ基を分子内に有するエポキシ化合物であれば使用することができる。
【００１５】
架橋剤としての有機酸無水物としてはフタル酸無水物を用いることができるが、この化合物に限定されるものではない。
【００１６】
シリコーン樹脂やエポキシ樹脂と相溶性の優れた銅鉄マンガン複合酸化物（黒色顔料）やタルクなどの金属酸化物を５〜３０重量％配合させて塗布面への外力による影響、すなわち外力による傷や圧痕を少なくして見栄えの良い耐熱性を向上させる。
【００１７】
金属酸化物は銅鉄マンガン複合残価物（黒色顔料）やタルクに限定されるものではなくシリコーン樹脂やエポキシ樹脂と相溶性のある金属酸化物を使用することができる。
【００１８】
防錆剤として前記シリコーン樹脂、エポキシ樹脂、金属酸化物、アルコール類と相溶性の優れたリン酸アルミニウムやリン酸亜鉛を１〜２０重量％加えることである。防錆剤としてリン酸アルミニウムやリン酸亜鉛に限定されるものではく、前記媒体と相溶性が良く且つ耐熱性の優れたリン酸塩を使用することができる。
【００１９】
ポリエステル樹脂は１〜１０重量％加えるのであるが、前記シリコーン樹脂、エポキシ樹脂、金属酸化物、アルコール類、リン酸塩類と相溶性の優れた不飽和ポリエステルを使用することにより光り輝く表面を形成するが、これに限定されるものではない。
【００２０】
以下、本発明の実施例を記載する。
【実施例１】
【００２１】
メチルフェニルシリコーンオリゴマー（メトシキ基  １７重量％）２０重量部、メチルトリメトキシシラン１３重量部、ジメチルジメトキシシラン３重量部、メチルシリコーンオリゴマー（メトシキ基  ２５重量％）３重量部、ビスフェノール系エポキシ樹脂３重量部、ポリエステル樹脂３重量部を混合し、均一混合溶液とする。
この混合溶液に銅鉄マンガン複合酸化物２５重量部とタルク５重量部を加えて均一混合懸濁液とし、リン酸亜鉛８重量部とリン酸アルミニウム８重量部を加えて均一混合懸濁液とする。
この均一混合懸濁液にアルミニウムトリス（アセチルアセトネート）０．５重量部とテトラブチルチタネート０．５重量部を加えて良く混合することにより無溶剤耐熱性塗料の溶液を作製する。
【００２２】
１００ｍｍ×１００ｍｍ×０．５ｍｍのＳＰＣＣ−ＳＤ（冷延鋼板）上に前記無溶剤耐熱性塗料３０μｍの厚さに塗布し所定の温度で所定の時間加熱することにより耐熱性塗料の塗膜を作製した。表１に塗布膜の加熱条件並びに評価結果である外観普遍性、付着性、防食性を示した。
【００２３】
外観普遍性は加熱後の表面の色調変化並びに凹凸を目視で観察し、色調の変化並びに凹凸が無ければ異常なしと判断した。
【００２４】
付着性試験はＪＩＳ  Ｋ５４００−８．５に基づく碁盤目試験により評価した。表1に記載した加熱条件で調製した試料はいずれも付着性は良好で剥離現象は起こらなかった。
【００２５】
表１に示した試料の防食性をＪＩＳ  Ｚ２３７１に基づいて行ったところいずれの試料においても腐食現象は起こらず、色調の変化並びに凹凸の発生は認められず良好な結果を与えた。
2017149815.tif 000004